(57)【要約】  ポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）中に含まれるポリ（アリールエーテルケトン）（Ｐ１）を希釈するための、有効量（ε）のポリ（ビフェニルエーテルスルホン）（Ｐ２）の使用であって、ポリ（ビフェニルエーテルスルホン）（Ｐ２）の摩擦性および／または耐摩耗性のそれぞれがポリ（アリールエーテルケトン）（Ｐ１）の摩擦性および／または耐摩耗性のそれぞれほどには良好ではないことに関連して、表面（Σ）に関連するポリマー組成物（Ｃ１）の摩擦性および／または耐摩耗性が少なくとも実質的に維持される、使用。
2009520857.tif 000002
【特許請求の範囲】
【請求項１】
ポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）中に含まれるポリ（アリールエーテルケトン）（Ｐ１）を希釈するための、有効量（ε）のポリ（ビフェニルエーテルスルホン）（Ｐ２）の使用であって、
ポリ（ビフェニルエーテルスルホン）（Ｐ２）の摩擦性および／または耐摩耗性のそれぞれがポリ（アリールエーテルケトン）（Ｐ１）の摩擦性および／または耐摩耗性のそれぞれほどには良好ではないことに関連して、表面（Σ）に関連するポリマー組成物（Ｃ１）の摩擦性および／または耐摩耗性が少なくとも実質的に維持される、使用。
【請求項２】
有効量（ε）のポリ（ビフェニルエーテルスルホン）（Ｐ２）が４０質量部（ｐｂｗ）未満であり、
前記有効量（ε）のポリ（ビフェニルエーテルスルホン）（Ｐ２）が、ポリマー組成物（Ｃ１）中に１００ｐｂｗの量で含まれるポリ（アリールエーテルケトン）（Ｐ１）を、前記ポリマー組成物（Ｃ１）の中で、εｐｂｗのポリ（アリールエーテルケトン）（Ｐ１）をεｐｂｗのポリ（ビフェニルエーテルスルホン）（Ｐ２）で置換することにより、希釈する、請求項１に記載の使用。
【請求項３】
有効量（ε）のポリ（ビフェニルエーテルスルホン）（Ｐ２）が３０ｐｂｗ未満である、請求項２に記載の使用。
【請求項４】
ポリマー組成物（Ｃ１）の摩擦性および／または耐摩耗性が少なくとも実質的に維持される、請求項１〜３のいずれか一項に記載の使用。
【請求項５】
表面（Σ）に関連するポリマー組成物（Ｃ１）の耐摩耗性が、少なくとも実質的に維持される、請求項１〜４のいずれか一項に記載の使用。
【請求項６】
ポリ（ビフェニルエーテルスルホン）（Ｐ２）が、その実質的に全部の繰り返し単位が少なくとも１個のｐ−ビフェニレン基：
【化１】
2009520857.tif 000016
少なくとも１個のエーテル基（−Ｏ−）および少なくとも１個のスルホン基（−ＳＯ2−）を含む１種または複数の式の繰り返し単位（Ｒ２）であるようなポリマーである、請求項１〜５のいずれか一項に記載の使用。
【請求項７】
ポリ（ビフェニルエーテルスルホン）（Ｐ２）が、その５０質量％を超える繰り返し単位が式
【化２】
2009520857.tif 000017
の繰り返し単位（Ｒ２）であるポリマーである、請求項１〜６のいずれか一項に記載の使用。
【請求項８】
ポリ（アリールエーテルケトン）（Ｐ１）が、その実質的に全部の繰り返し単位が少なくとも１個のアリーレン基、少なくとも１個のエーテル基（−Ｏ−）および少なくとも１個のケトン基［−Ｃ（＝Ｏ）−］を含む１種または複数の式の繰り返し単位（Ｒ１）であるポリマーである、請求項１〜７のいずれか一項に記載の使用。
【請求項９】
ポリ（アリールエーテルケトン）（Ｐ１）が、その５０質量％を超える繰り返し単位が式
【化３】
2009520857.tif 000018
の繰り返し単位（Ｒ１）であるポリマーである、請求項１〜８のいずれか一項に記載の使用。
【請求項１０】
ポリマー組成物（Ｃ１）が、成形物品の形態または成形物品の部品（Ｓ１）である、請求項１〜９のいずれか一項に記載の使用。
【請求項１１】
ポリマー組成物（Ｃ１）の摩擦性および／または耐摩耗性をその必要に合わせて少なくとも実質的に維持しながらも、ポリマー組成物（Ｃ１）の中に含まれるポリ（アリールエーテルケトン）（Ｐ１）を希釈するための方法であって、
前記ポリマー組成物（Ｃ１）が、ポリ（アリールエーテルケトン）（Ｐ１）ならびに、場合によってはさらに、ポリ（アリールエーテルケトン）（Ｐ１）およびポリ（ビフェニルエーテルスルホン）（Ｐ２）以外の１種または複数の成分（Ａ）からなり、
ポリ（ビフェニルエーテルスルホン）（Ｐ２）の摩擦性および／または耐摩耗性のそれぞれがポリ（アリールエーテルケトン）（Ｐ１）の摩擦性および／または耐摩耗性のそれぞれほどには良好ではないことに関連して、表面（Σ）に関連するポリマー組成物（Ｃ１）の前記摩擦性および／または耐摩耗性が少なくとも実質的に維持され、
前記方法には、有効量（ε）のポリ（ビフェニルエーテルスルホン）（Ｐ２）によってポリ（アリールエーテルケトン）（Ｐ１）を希釈することが含まれる、方法。
【請求項１２】
ポリマー組成物（Ｃ１）が、成形物品の形態または成形物品の部品（Ｓ１）である、請求項１１に記載の方法。
【請求項１３】
ポリマー組成物（Ｃ２）であって：
ポリ（アリールエーテルケトン）（Ｐ１）
有効量（ε）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）からなり、
ポリマー組成物（Ｃ２）中に含まれるポリ（ビフェニルエーテルスルホン）（Ｐ２）が、質量対質量で、ポリ（アリールエーテルケトン）（Ｐ１）によって完全に置き換えられていることを除けば、ポリマー組成物（Ｃ２）と同一であるポリマー組成物（Ｃ１）のそれらと比較したときに、ポリ（ビフェニルエーテルスルホン）（Ｐ２）の摩擦性および／または耐摩耗性のそれぞれが、ポリ（アリールエーテルケトン）（Ｐ１）の摩擦性および／または耐摩耗性のそれぞれほどにはよくないことに関連して、表面（Σ）に関連する前記ポリマー組成物（Ｃ２）の摩擦性および／または耐摩耗性が少なくとも実質的に維持されている、組成物。
【請求項１４】
請求項１３に記載のポリマー組成物（Ｃ２）からなる成形物品（Ｓ２）。
【請求項１５】
請求項１３に記載のポリマー組成物（Ｃ２）からなる成形物品の部品（Ｓ２）。
【請求項１６】
請求項１５に記載の部品を含む、物品の組立品。
【発明の詳細な説明】
【技術分野】
【０００１】
本出願は、米国仮特許出願第６０／７５２，９２２号明細書および米国仮特許出願第６０／７５２，９５１号明細書（いずれも、２００５年１２月２３日出願）の利益を主張するものであり、それらの内容のすべてを参考として引用し、本明細書に組み入れる。
本発明は、ポリ（ビフェニルエーテルスルホン）の新規な使用に関する。
【背景技術】
【０００２】
ポリ（ビフェニルエーテルスルホン）は、ポリ（アリールエーテルスルホン）の特殊な一部門を形成している。これら非晶質のテクノポリマーは、最高の靱性で知られ、ポリ（アリールエーテルケトン）などの超高性能ポリマーよりは劣るものの、かなり良好な摩擦性および耐摩耗性を有する、よりすぐりの材料である。
正確に言えば、ポリ（アリールエーテルケトン）は、技術的性質、すなわち高融点、優れた熱安定性ならびに優れた摩擦性および耐摩耗性を格段のバランスで提供する。しかしながら、それらの物質のガラス転移点がいくぶん低いために、使用温度が１７０℃を超えるようなある種の特殊な用途の場合にはその使用に限界があるが、その理由は主として、ガラス転移が移行する（ｔｈｅ  ｇｌａｓｓ  ｔｒａｎｓｉｔｉｏｎ  ｉｓ  ｔｒａｖｅｒｓｅｄ）につれてモジュラスの損失が起きるからである。
【０００３】
多くの用途において、ポリ（アリールエーテルケトン）により得られる技術的性質の格段のバランスは率直に評価されるが、前記の用途において、たとえば、純粋のポリ（アリールエーテルケトン）のＴgよりも上で改良された耐荷重力を持つ物質が必要とされることはない。それでもなお重要な問題が残っていて、ポリ（アリールエーテルケトン）のコストが高いということが原因で、当業者が、前記ポリ（アリールエーテルケトン）を包含された用途（ｅｎｃｏｍｐａｓｓｅｄ  ａｐｐｌｉｃａｔｉｏｎ）において技術的に望ましいものとして広く使用することができないでいるが、これは特に、多少なりとも粗いおよび／または研磨性の表面上を、成形物品または少なくともその一つもしくは複数の部品を一時的または恒久的に滑らせたりあるいはより一般的には移動させたりするときにあてはまる。
【０００４】
ＰＡＥＫ類、および特にＰＥＥＫは、実際のところ、最高の耐摩耗性を有しており、「低脱皮性（ｌｏｗ  ｓｌｏｕｇｈｉｎｇ）」である。それらの性質のために、微粒子の生成が許されない、たとえば、クリーンルーム内での抽出物（ｅｘｔｒａｃｔａｂｌｅｓ）について極めて厳しい要求がある、デリケートな電子部品などの用途においては、それらの材料が理想的なものとなっている。
ポリ（アリールエーテルケトン）組成物よりも低コストであるが、前記ポリ（アリールエーテルケトン）組成物によって得られるものと少なくとも実質的に同等の摩擦性および耐摩耗性を有するポリマー組成物に対する大きな必要性が依然として存在している。
その課題は、特に米国特許第４，８０４，７２４号明細書の教示（以下において説明する）を見ると、本出願人には難しいものと思える。
【０００５】
米国特許第４，８０４，７２４号明細書（その内容のすべてを参考として引用し、本明細書に組み入れる）には、ポリ（ビフェニルエーテルスルホン）およびポリ（アリールエーテルケトン）を含むブレンド物の記載がある。米国特許第４，８０４，７２４号明細書においては、それらのブレンド物は、中間の組成（たとえば、５０部のＰＰＳＵおよび５０部のＰＥＥＫ）では、考えられる「興味ある」性質のバランス、すなわち、実際のところ、特にモジュラス、耐衝撃性、耐溶媒性および耐環境応力破壊性に関連しては中間のレベルの性質を示す。したがって、この開示に基づくと、ポリ（ビフェニルエーテルスルホン）をポリ（アリールエーテルケトン）に添加することは、おそらくは摩擦性および耐摩耗性の実質的な低下を招くであろうと予想され、当業者のよく理解するところであろうが、ポリ（アリールエーテルケトン）組成物中に含まれるポリ（アリールエーテルケトン）の一部を、通常コスト的により魅力のあるポリマー、特にポリ（ビフェニルエーテルスルホン）と置き換えることは、ポリ（アリールエーテルケトン）によって得られる摩擦性および／または耐摩耗性を実質的に維持しながら、ポリ（アリールエーテルケトン）組成物のコストを低減させようという厄介な問題を解決するための適切な手段とはなり得ないであろう。
【発明の開示】
【０００６】
本発明の第一の態様は、ポリ（ビフェニルエーテルスルホン）（Ｐ２）の摩擦性および／または耐摩耗性のそれぞれがポリ（アリールエーテルケトン）（Ｐ１）の摩擦性および／または耐摩耗性のそれぞれほどには良好ではないということに関連して、表面（Σ）に関するそのポリマー組成物（Ｃ１）の摩擦性および／または耐摩耗性を少なくとも実質的に維持しながらも、ポリ（アリールエーテルケトン）（Ｐ１）ならびに場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）の中に含まれるポリ（アリールエーテルケトン）（Ｐ１）を希釈するために、有効量（ε）のポリ（ビフェニルエーテルスルホン）（Ｐ２）を使用することを目的としている。
【０００７】
本発明の別な態様は、ポリマー組成物（Ｃ１）の摩擦性および／または耐摩耗性をその必要に合わせて少なくとも実質的に維持しながらも、ポリマー組成物（Ｃ１）の中に含まれるポリ（アリールエーテルケトン）（Ｐ１）を希釈するための方法を目的としており、
前記ポリマー組成物（Ｃ１）は、ポリ（アリールエーテルケトン）（Ｐ１）ならびに、場合によってはさらに、ポリ（アリールエーテルケトン）（Ｐ１）およびポリ（ビフェニルエーテルスルホン）（Ｐ２）以外の１種または複数の成分（Ａ）からなり、
ポリ（ビフェニルエーテルスルホン）（Ｐ２）の摩擦性および／または耐摩耗性のそれぞれがポリ（アリールエーテルケトン）（Ｐ１）の摩擦性および／または耐摩耗性のそれぞれほどには良好ではないことに関連して、表面（Σ）に関連するポリマー組成物（Ｃ１）の前記摩擦性および／または耐摩耗性が少なくとも実質的に維持され、
前記方法には、有効量（ε）のポリ（ビフェニルエーテルスルホン）（Ｐ２）によってポリ（アリールエーテルケトン）（Ｐ１）を希釈することが含まれる。
【０００８】
上述の二つの態様においては、そのポリマー組成物（Ｃ１）は、成形物品の形態であるかまたは成形物品の一部（Ｓ１）であってよい。
【０００９】
ポリ（アリールエーテルケトン）（Ｐ１）を希釈した後に得られるポリマー組成物を（Ｃ２）で表示し、それとは対照的に、希釈前のポリマー組成物を（Ｃ１）で表示することとする。
【００１０】
次いで、本発明のさらに別な態様は、以下のものからなるポリマー組成物（Ｃ２）を目的としている：
ポリ（アリールエーテルケトン）（Ｐ１）
有効量（ε）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）、
ここで、ポリマー組成物（Ｃ２）中に含まれるポリ（ビフェニルエーテルスルホン）（Ｐ２）が、質量対質量で（ｗｅｉｇｈｔ  ｐｒｏ  ｗｅｉｇｈｔ）ポリ（アリールエーテルケトン）（Ｐ１）によって完全に置き換えられていることを除けば、ポリマー組成物（Ｃ２）と同一であるポリマー組成物（Ｃ１）のそれらと比較したときに、ポリ（ビフェニルエーテルスルホン）（Ｐ２）の摩擦性および／または耐摩耗性のそれぞれが、ポリ（アリールエーテルケトン）（Ｐ１）の摩擦性および／または耐摩耗性のそれぞれほどにはよくないことに関連して、表面（Σ）に関連する前記ポリマー組成物（Ｃ２）の摩擦性および／または耐摩耗性が少なくとも実質的に維持される。
【００１１】
１００質量部（ｐｂｗ）のポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）から通常出発して、以下のものからなるポリマー組成物（Ｃ２）を：
（１００−ε）ｐｂｗの量のポリ（アリールエーテルケトン）（Ｐ１）（εについては以下において定義される）、
有効量（εｐｂｗ）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）、
下記の工程、すなわち、
ポリ（ビフェニルエーテルスルホン）（Ｐ２）を準備する工程；
ポリ（アリールエーテルケトン）（Ｐ１）を準備する工程；
必要であれば、成分（Ａ）を準備する工程；
有効量、すなわちεｐｂｗのポリ（ビフェニルエーテルスルホン）（Ｐ２）を、（１００−ε）ｐｂｗのポリ（アリールエーテルケトン）（Ｐ１）と、場合によっては成分（Ａ）とを接触、好ましくは混合する工程、
を含む方法によって調製して、ポリマー組成物（Ｃ２）を得ることが可能である。
【００１２】
本発明のさらに別の態様は、上述のようなポリマー組成物（Ｃ２）からなる成形物品または成形物品の部品（Ｓ２）を目的としている。本発明の最後の態様は、前記部品を含む物品の組立品を目的としている。
【発明を実施するための最良の形態】
【００１３】
明確性のために、「ポリマー組成物（Ｃ１）に含まれるポリ（アリールエーテルケトン）（Ｐ１）を希釈するための」という表現は、本明細書においては、その広い意味合いで、すなわち「ポリマー組成物（Ｃ１）中に含まれるポリ（アリールエーテルケトン）（Ｐ１）の濃度を低下させるための」と理解するべきである。典型的には、そのような希釈は、ポリ（アリールエーテルケトン）（Ｐ１）の一部をポリ（ビフェニルエーテルスルホン）（Ｐ２）によって置き換えることにより達成される。「濃縮された」ポリマー組成物［すなわち、ポリマー組成物（Ｃ１）］を希釈することにより往々にして得られる利点は、そのようにして得られる「希釈された」ポリマー組成物［すなわち、ポリマー組成物（Ｃ２）］が、コスト的により魅力的となることであって、それは、ポリ（ビフェニルエーテルスルホン）は通常、ポリ（アリールエーテルケトン）ほどには高価でないからである。
【００１４】
ある当業者によって、前記当業者が、本発明の使用に従ってポリマー組成物（Ｃ１）の中に含まれるポリ（アリールエーテルケトン）（Ｐ１）を希釈するためにポリ（ビフェニルエーテルスルホン）（Ｐ２）を使用する前に、ポリマー組成物（Ｃ１）が調製されていたかもしれないし、その摩擦性および／または耐摩耗性が評価されていたかもしれない。しかしながら、このシナリオはまったく不要である。それというのも、本発明の使用は、特に、ポリマー組成物（Ｃ２）が、ポリ（アリールエーテルケトン）含有でポリ（ビフェニルエーテルスルホン）非含有のポリマー組成物（Ｃ１）の効果的に測定されるかまたは合理的に推測された、それぞれの摩擦性および／または耐摩耗性に少なくとも実質的に等しい、ある表面（Σ）に関連する摩擦性および／または耐摩耗性を示すという目的で当業者によって納得されるや直ちに、良好に実施されたと理解するべきであり、その当業者が、どのような方法で、ポリマー組成物（Ｃ１）の効果的に測定されるかまたは合理的に推測されたそれぞれの摩擦性および／または耐摩耗性を知っていたとしても、このように認識されたポリマー組成物（Ｃ２）がこのことを根拠に調製されたことになる。
【００１５】
本発明において、ポリマー組成物（Ｃ１）の摩擦性および／または耐摩耗性が少なくとも実質的に維持されるという事実は通常、ポリマー組成物（Ｃ２）（「希釈された」ポリマー組成物）が、ポリマー組成物（Ｃ１）（「濃縮された」ポリマー組成物）のそれよりも低いが、それに近いか、ポリマー組成物（Ｃ１）のそれに等しいか、または、ポリマー組成物（Ｃ１）のそれより高いかのいずれかである、表面（Σ）に関連する摩擦性および／または耐摩耗性をそれぞれ有しているということを意味している。別の言い方をすれば、表面（Σ）に関しては、ポリマー組成物（Ｃ２）は、ポリマー組成物（Ｃ１）の摩擦性および／または耐摩耗性よりも実質的に低いそれらを有していない。
【００１６】
好ましくは、本発明においては、ポリマー組成物（Ｃ１）の摩擦性および／または耐摩耗性は、少なくとも実質的に維持される、すなわち、ポリマー組成物（Ｃ２）は通常、ポリマー濃度（Ｃ１）の摩擦性および／または耐摩耗性に等しいかもしくは実質的に等しいか、またはそれらがポリマー濃度（Ｃ１）のそれよりも高い、表面（Σ）に関連する摩擦性および／または耐摩耗性のそれぞれを有している。
【００１７】
本発明のある種の実施態様においては、表面（Σ）に関連するポリマー組成物（Ｃ１）の耐摩擦性は少なくとも実質的に維持されるが、この実施態様においては、耐摩耗性は維持されていても、されていなくてもよい。
本発明のある種の他の実施態様においては、表面（Σ）に関連するポリマー組成物（Ｃ１）の少なくとも耐摩耗性は、少なくとも実質的に維持されるが、この実施態様においては、耐摩擦性は維持されていても、されなくてもよい。
本発明のある種のさらに他の実施態様においては、表面（Σ）に関連するポリマー組成物（Ｃ１）の摩擦性と耐摩耗性の両方が、少なくとも実質的に維持される。
【００１８】
ポリマー組成物（Ｃ１）中に含まれるポリ（アリールエーテルケトン）（Ｐ１）を希釈するために使用したときに、表面（Σ）に関連するポリマー組成物（Ｃ１）の摩擦性および／または耐摩耗性を少なくとも実質的に維持する［すなわち、実質的に損なうことがない］ことを可能とするような、ポリ（ビフェニルエーテルスルホン）（Ｐ２）の量を、本発明の意味合いにおいて、有効量（ε）とみなすこととする。
【００１９】
すでに説明したように、有効量（ε）のポリ（ビフェニルエーテルスルホン）（Ｐ２）で、１００質量部（ｐｂｗ）の量でポリマー組成物（Ｃ１）の中に含まれるポリ（アリールエーテルケトン）（Ｐ１）を希釈することが可能であるが、それには、前記ポリマー組成物（Ｃ１）の中で、εｐｂｗのポリ（アリールエーテルケトン）（Ｐ１）をεｐｂｗのポリ（ビフェニルエーテルスルホン）（Ｐ２）に置き換え、それによって、（１００−ε）ｐｂｗのポリ（アリールエーテルケトン）（Ｐ１）とεｐｂｗのポリ（ビフェニルエーテルスルホン）（Ｐ２）とを含むポリマー組成物（Ｃ２）を得ることができる。そのような定義をすれば、εは０〜１００ｐｂｗの範囲とすることができる。
【００２０】
理論的な観点からは、εは技術的に可能な限り低いものとすることもできるが、１ｐｂｗ未満のポリ（ビフェニルエーテルスルホン）（Ｐ２）の量εは、前の段落で定義したように、望ましいといえることはほとんどなく、その理由は、この場合、そのようにして得られた希釈のメリットが通常不十分であるからである。したがって、有効量（ε）のポリ（ビフェニルエーテルスルホン）（Ｐ２）とは、好ましくは２ｐｂｗを超え、極めて好ましくは、５ｐｂｗを超える場合である。
【００２１】
その一方で、有効量（ε）は通常、ある上限を超えてはならないが、その上限は主として、ポリ（ビフェニルエーテルスルホン）の性質、ポリ（アリールエーテルケトン）の性質、（１種または複数の）任意成分（Ａ）の性質と量、および表面（Σ）の性質に依存する。したがって、当業者がしばしば観察するところであるが、ポリ（アリールエーテルケトン）（Ｐ１）を、ポリ（ビフェニルエーテルスルホン）（Ｐ２）によって、質量対質量で、量を増やしながら置き換えていくと、ポリ（ビフェニルエーテルスルホン）（Ｐ２）の量が臨界限度を超えない限りにおいては、そのポリマー組成物（Ｃ１）の摩擦性および／または耐摩耗性が、少なくとも維持されるか、少なくとも実質的に維持される［「プラトー」または「擬似プラトー」挙動を示す］が、臨界限度を超えると、摩擦性および／または耐摩耗性が、場合によっては急激に、実質的に低下し、最終的には、ポリ（ビフェニルエーテルスルホン）（Ｐ１）のそれに近いレベルにまで達するので、総合的な摩擦性および／または耐摩耗性曲線［すなわち、０〜１００部のポリ（アリールエーテルケトン）（Ｐ１）を、質量対質量で、ポリ（ビフェニルエーテルスルホン）（Ｐ２）によって置き換え］は、場合によってはＳ字形のように見える。
【００２２】
したがって：
本発明のある種の実施態様においては、有効量（ε）のポリ（ビフェニルエーテルスルホン）（Ｐ２）は、先に定義されたように、好ましくは６０ｐｂｗ未満であり；
本発明のある種の他の実施態様においては、εは好ましくは５０ｐｂｗ未満であり；
さらに別なある種の実施態様においては、εは好ましくは４０ｐｂｗ未満であり；さらに別なある種の実施態様においては、εは好ましくは３５ｐｂｗ未満であり；さらに別なある種の実施態様においては、εは好ましくは３０ｐｂｗ未満であり；さらに別なある種の実施態様においては、εは好ましくは２５ｐｂｗ未満であり；さらに別なある種の実施態様においては、εは好ましくは２０ｐｂｗ未満であり；さらに別なある種の実施態様においては、εは好ましくは１５ｐｂｗ未満である。
【００２３】
当業者ならば、主として、先に示したパラメーターのすべてに依存して、自分にとって最も都合の良いεの値を容易に決めることができる。
【００２４】
一般的には、本発明においては、ポリマー組成物（Ｃ１）および（Ｃ２）は、一時的または恒久的に、表面（Σ）の上の移動の影響を受けやすく、多くの場合、そのような一時的または恒久的な移動が実際に実現される。
表面（Σ）の一部または全部を構成しやすい材料の例を非限定的に挙げれば、金属、鋼、青銅、および熱可塑性高エンジニアリングプラスチックなどがある。
【００２５】
表面（Σ）に関連するポリマー組成物（Ｃ１）および（Ｃ２）の摩擦性および／または耐摩耗性は、各種適切なパラメーターにより評価することができるが、前記パラメーターそれ自体は、各種適切な方法によって得ることができる。そのような方法の一例は、「テーバー（Ｔａｂｅｒ）（登録商標）摩耗試験」として周知のものである。
この方法は、当業者によって一般的に使用されているものであって、テーバー（Ｔａｂｅｒ）（登録商標）摩耗試験機を使用して、各種のプラスチックスの摩耗（ｗｅａｒ、ａｂｒａｓｉｏｎ）抵抗性を求める。摩耗抵抗性は、材料が、機械的作用たとえば、摩擦、引っかき、またはエロージョンに耐える性能として定義することができるが、摩耗は比較するのが困難であるが、曇りの変化または質量損失で評価されることが多い。「テーバー（Ｔａｂｅｒ）（登録商標）摩耗試験」においては通常、試験片の曇りおよび／または初期質量を測定する。次いでその試験片を通常、摩耗試験器の上におくが、より正確に言えば、通常２５０、５００、または１０００グラムの荷重を、摩耗試験機の車輪の上に置く。次いで、それらの試験片を通常、所定の回転数の間回転させておく。各種の摩耗輪が決められている。通常、曇りおよび／または最終質量を測定する。当業者には周知のことであるが、荷重と摩耗輪は、その表面（Σ）が構成されている物質の硬度の関数として調節することができる（ｈｔｔｐ：／／ｗｗｗ．ｐｔｌｉ．ｃｏｍ／ｔｅｓｔｌｏｐｅｄｉａ／ｓｕｂｓ／Ｔａｂｅｒ−３．ａｓｐを参照されたい）。
【００２６】
ポリ（ビフェニルエーテルスルホン）（Ｐ２）
本発明の目的では、ポリ（ビフェニルエーテルスルホン）は、その繰り返し単位の５０質量％を超えるものが、少なくとも１個のｐ−ビフェニレン基：
【化１】
2009520857.tif 000003
少なくとも１個のエーテル基（−Ｏ−）および少なくとも１個のスルホン基（−ＳＯ2−）を含む１種または複数の式の繰り返し単位（Ｒ２）であるような重縮合ポリマーを表すことを意図している。
【００２７】
繰り返し単位（Ｒ２）が次の一般式の１種または複数の式であるのが好ましい：
【化２】
2009520857.tif 000004
［式中、Ｒ1〜Ｒ4は、−Ｏ−、−ＳＯ2−、−Ｓ−、−Ｃ（＝Ｏ）−であるが、ただしＲ1〜Ｒ4の少なくとも１個は−ＳＯ2−であり、かつＲ1〜Ｒ4の少なくとも１個は−Ｏ−であり；Ａｒ1、Ａｒ2およびＡｒ3は、６〜２４個の炭素原子を含むアリーレン基、好ましくはフェニレンまたはｐ−ビフェニレンであり；そしてａおよびｂは０または１のいずれかである。］
【００２８】
より好ましくは、繰り返し単位（Ｒ２）は以下のものから選択される。
【化３】
2009520857.tif 000005
【００２９】
さらにより好ましくは、繰り返し単位（Ｒ２）は次式のものである。
【化４】
2009520857.tif 000006
【００３０】
本発明の目的では、ポリフェニルスルホン（ＰＰＳＵ）ポリマーは、その繰り返し単位の５０質量％を超えるものが、式（２）の繰り返し単位（Ｒ２）である各種ポリマーを表すことを意図している。
【００３１】
ポリ（ビフェニルエーテルスルホン）（Ｐ２）は、主として、ホモポリマー、ランダムコポリマー、交互コポリマー、またはブロックコポリマーであってよい。ポリ（ビフェニルエーテルスルホン）（Ｐ２）がコポリマーである場合には、その繰り返し単位は主として、（ｉ）式（２）〜（６）から選択される少なくとも２種の異なった式の繰り返し単位（Ｒ２）、または（ｉｉ）１種または複数の式（２）〜（６）繰り返し単位（Ｒ２）と繰り返し単位（Ｒ２）とは異なったたとえば次式のような繰り返し単位（Ｒ２*）からなっていてよい：
【化５】
2009520857.tif 000007
【００３２】
ポリ（ビフェニルエーテルスルホン）（Ｐ２）の繰り返し単位の好ましくは７０質量％を超えるもの、より好ましくは８５質量％を超えるものが、繰り返し単位（Ｒ２）である。さらにより好ましくは、ポリ（ビフェニルエーテルスルホン）（Ｐ２）の実質的に全部の繰り返し単位が繰り返し単位（Ｒ２）である。最も好ましくは、ポリ（ビフェニルエーテルスルホン）（Ｐ２）の全部の繰り返し単位が繰り返し単位（Ｒ２）である。
【００３３】
ポリ（ビフェニルエーテルスルホン）（Ｐ２）がＰＰＳＵホモポリマーである、すなわち、ポリマー内で完全に全部ではなくても、実質的に全部で、その繰り返し単位が式（２）であるような場合には、優れた結果が得られた。ソルベイ・アドバンスト・ポリマーズ・Ｌ．Ｌ．Ｃ．（Ｓｏｌｖａｙ  Ａｄｖａｎｃｅｄ  Ｐｏｌｙｍｅｒｓ，Ｌ．Ｌ．Ｃ．）製のレイデル（ＲＡＤＥＬ）（登録商標）Ｒポリフェニルスルホンは、ＰＰＳＵホモポリマーの一例である。
ポリ（ビフェニルエーテルスルホン）（Ｐ２）は各種の方法で調製することができる。当業者に周知の方法は、米国特許第３，６３４，３５５号明細書、米国特許第４，００８，２０３号明細書、米国特許第４，１０８，８３７号明細書および米国特許第４，１７５，１７５号明細書に記載されている（それらの内容のすべてを参考として引用し、本明細書に組み入れる）。
【００３４】
ポリ（アリールエーテルケトン）（Ｐ１）
先にも述べたように、ポリマー組成物（Ｃ１）にはポリ（アリールエーテルケトン）（Ｐ１）が含まれている。
【００３５】
本発明の目的では、「ポリ（アリールエーテルケトン）」という用語は、その繰り返し単位の５０質量％を超えるものが、少なくとも１個のアリーレン基、少なくとも１個のエーテル基（−Ｏ−）および少なくとも１個のケトン基［−Ｃ（＝Ｏ）−］を含む１種または複数の式の繰り返し単位（Ｒ１）である、各種のポリマーを表すことを意図している。
【００３６】
好ましくは、繰り返し単位（Ｒ１）以下のものから選択される：
【化６】
2009520857.tif 000008
［式中、
Ａｒは独立して、フェニレン、ビフェニレンまたはナフチレンから選択される２価の芳香族ラジカルであり、
Ｘは独立して、Ｏ、Ｃ（＝Ｏ）または単結合（ｄｉｒｅｃｔ  ｂｏｎｄ）であり、
ｎは、０〜３の整数であり、
ｂ、ｃ、ｄおよびｅは、０または１であり、
ａは、１〜４の整数であり、そして
好ましくは、ｂが１の場合にはｄが０である。］
【００３７】
より好ましくは、繰り返し単位（Ｒ１）は以下のものから選択される。
【化７】
2009520857.tif 000009
【化８】
2009520857.tif 000010
【００３８】
さらにより好ましくは、繰り返し（Ｒ１）は以下のものから選択される。
【化９】
2009520857.tif 000011
【００３９】
最も好ましくは、繰り返し単位（Ｒ１）は次式のものである。
【化１０】
2009520857.tif 000012
【００４０】
本発明の目的では、ＰＥＥＫポリマーは、その繰り返し単位の５０質量％を超えるものが、式（ＶＩＩ）の繰り返し単位（Ｒ１）である各種ポリマーを表すことを意図している。
【００４１】
ポリ（アリールエーテルケトン）（Ｐ１）は、主として、ホモポリマー、ランダムコポリマー、交互コポリマー、またはブロックコポリマーであってよい。ポリ（アリールエーテルケトン）（Ｐ１）がコポリマーである場合には、それには主として、（ｉ）式（ＶＩ）〜（ＸＸＩ）から選択される少なくとも２種の異なった式の繰り返し単位（Ｒ１）、または（ｉｉ）式（ＶＩ）〜（ＸＸＩ）の１種または２種の繰り返し単位（Ｒ１）および繰り返し単位（Ｒ１）とは異なる繰り返し単位（Ｒ１*）を含む。
【００４２】
ポリ（アリールエーテルケトン）（Ｐ１）の繰り返し単位の好ましくは７０質量％を超えるもの、より好ましくは８５質量％を超えるものが、繰り返し単位（Ｒ１）である。さらにより好ましくは、ポリ（アリールエーテルケトン）（Ｐ１）の実質的に全部の繰り返し単位が繰り返し単位（Ｒ１）である。最も好ましくは、ポリ（アリールエーテルケトン）（Ｐ１）の全部の繰り返し単位が繰り返し単位（Ｒ１）である。
ポリ（アリールエーテルケトン）（Ｐ１）がＰＥＥＫホモポリマーである、すなわち、ポリマーの内で完全に全部ではなくても、実質的に全部で、その繰り返し単位が式（ＶＩＩ）であるような場合には、優れた結果が得られた。
【００４３】
ポリ（アリールエーテルケトン）（Ｐ１）は、有利には、少なくとも０．５５ｄＬ／ｇ、好ましくは少なくとも０．７０ｄＬ／ｇの還元粘度（ＲＶ）を有し、さらにポリ（アリールエーテルケトン）（Ｐ１）のＲＶは、有利には、多くとも１．１０ｄＬ／ｇ、好ましくは多くとも０．９０ｄＬ／ｇである。還元粘度（ＲＶ）は、９５〜９８％硫酸（ｄ＝１．８４ｇ／ｍＬ）中、ポリ（アリールエーテルケトン）濃度１ｇ／１００ｍＬで測定する。その測定は、Ｎｏ．５０キャノン−フレスケ（Ｃａｎｎｏｎ−Ｆｌｅｓｋｅ）粘度計を使用して実施する。スルホン化を避けるために、溶解後４時間未満の間に、２５℃でＲＶを測定する。
【００４４】
ポリ（アリールエーテルケトン）（Ｐ１）は各種の方法で調整することができる。
当業者に周知の一つの方法には、少なくとも１種のビスフェノールと少なくとも１種のジハロベンゾイド化合物または少なくとも１種のハロフェノール化合物との実質的に等モルの混合物を反応させることが含まれる（カナダ国特許第８４７，９６３号明細書に記載あり）。このようなプロセスにおいて好適なビスフェノールは、ヒドロキノン、４，４’−ジヒドロキシビフェニル、および４，４’−ジヒドロキシベンゾフェノンであり；このようなプロセスにおいて好適なジハロベンゾイド化合物は、４，４’−ジフルオロベンゾフェノン、４，４’−ジクロロベンゾフェノン、および４−クロロ−４’−フルオロベンゾフェノンであり；このようなプロセスにおいて好適なハロフェノール化合物は、４−（４−クロロベンゾイル）フェノールおよび（４−フルオロベンゾイル）フェノールである。したがって、ＰＥＥＫホモポリマーは主として、たとえば米国特許第４，１７６，２２２号明細書に記載されているような求核プロセスによって製造することができる（その内容のすべてを参考として引用し、本明細書に組み入れる）。
【００４５】
ＰＥＥＫホモポリマーを製造するための、当業者に周知のまた別な方法には、溶媒としてアルカンスルホン酸を使用し縮合剤の存在下に、フェノキシフェノキシ安息香酸を求電子的に重合させることが含まれるが、そのようなプロセスは、米国特許第６，５６６，４８４号明細書に記載がある（その内容のすべてを参考として引用し、本明細書に組み入れる）。その他のポリ（アリールエーテルケトン）も、たとえば米国特許出願公開第２００３／０１３０４７６号明細書に記載があるように、フェノキシフェノキシ安息香酸とは異なったモノマーから出発して、同じ方法で製造することができる（その内容のすべてもまた参考として引用し、本明細書に組み入れる）。
【００４６】
ポリマー組成物（Ｃ１）および（Ｃ２）の任意成分
ポリマー組成物（Ｃ１）および（Ｃ２）には、ポリ（アリールエーテルケトン）組成物で慣用される成分がさらに含まれていてもよいが、そのようなものとしては、たとえば平滑剤、熱安定剤、静電防止剤、有機および／または無機顔料たとえばＴｉＯ2、カーボンブラック、酸捕捉剤たとえばＭｇＯ、安定剤すなわち、金属の酸化物および硫化物たとえば酸化亜鉛および硫化亜鉛、抗酸化剤、難燃化剤、発煙抑制剤、ならびに充填剤などが挙げられるが、これらをまとめて成分（Ａ）と呼ぶ。
【００４７】
成分（Ａ）を存在させる場合、ポリマー組成物（Ｃ１）の全質量を基準にした［またはポリマー組成物（Ｃ２）の全質量を基準にした］それらの質量は、有利には５０％未満、好ましくは３０％未満、より好ましくは１０％未満、さらにより好ましくは５％未満である。ポリマー組成物（Ｃ１）および（Ｃ２）が成分（Ａ）をまったく含まない、すなわちそれらがポリ（アリールエーテルケトン）（Ｐ１）およびポリ（ビフェニルエーテルスルホン）（Ｐ２）からなっている場合に、優れた結果が観察された。
【００４８】
ポリマー組成物（Ｃ１）および（Ｃ２）は、各種慣用される混合方法によって調製することができる。好適な方法に含まれるのは、粉状または粒体状の形態の対象としているポリマー組成物の成分を、たとえば機械式ブレンダーを使用して乾燥混合する工程と、次いでその混合物を押出し加工してストランドとし、そのストランドを切断してペレットとする工程である。
【００４９】
本発明に従って可能となる、成形物品の部品もしくは成形物品、または成形物品の集合体の例を非限定的に挙げれば、ベアリング、減摩性ベアリングケージ、金属ポリマーベアリング、スラストワッシャー、ブラシワッシャー、ブッシング、シールリング、スライド、ケーブルキャリヤー、ボールベアリングのボール、カム従動子、およびギアなどがある。その他のものとしては、電子部品または電子素子があるが、そのようなものとしてはたとえば、半導体チップ、コネクターたとえば電気プラグインコネクターおよびモノブロック電気コネクター、コンデンサー、発光ダイオード（ＬＥＤ）、リレー、センサー、コイル、スイッチ、電子基材たとえば印刷回路基板（ＰＣＢ）、電気接点の保持部材、集積回路試験ソケット、リレーおよびソレノイドのための耐熱性ボビン、トリミングポテンショメーターのローター、センサー用ハウジングおよびカバー、ならびにホールまたは表面実装のための基材などが挙げられる。
【００５０】
以下において本発明を説明するための実施例を提供するが、それらは本発明を限定するものではない。
【実施例】
【００５１】
ＰＥＥＫをＰＰＳＵに各種の量でブレンドすることにより、５種のポリマー組成物、すなわちポリマー組成物Ｅ１、Ｅ２、Ｅ３、Ｅ４およびＥ５を調製した。一方ではＰＥＥＫのみからなるポリマー組成物、および他方ではＰＰＳＵのみからなるポリマー組成物もまた、比較例すなわちポリマー組成物ＣＥ１およびＣＥ２として調製した。例に使用したポリマー組成物に含まれる全部の成分の種類と量とを表１にまとめた。
【００５２】
【表１】
2009520857.tif 000013
【００５３】
ビクトレックス（ＶＩＣＴＲＥＸ）（登録商標）１５０Ｐの粉体化ＰＥＥＫ樹脂は、ビクトレックス・マニュファクチャリングＬｔｄ．（ＶＩＣＴＲＥＸ  Ｍａｎｕｆａｃｔｕｒｉｎｇ  Ｌｔｄ．）から入手可能であり、レイデル（ＲＡＤＥＬ）（登録商標）Ｒ５０００ＮＴのＰＰＳＵ樹脂は、ソルベイ・アドバンスト・ポリマーズＬ．Ｌ．Ｃ（ＳＯＬＶＡＹ  ＡＤＶＡＮＣＥＤ  ＰＯＬＹＭＥＲＳ，Ｌ．Ｌ．Ｃ．）から入手可能であった。
【００５４】
ポリマー組成物の試験片の調製
すべてのポリマー組成物は、バーストーフ（Ｂｅｒｓｔｏｒｆｆ）２５ｍｍ２軸スクリュー押出機（８バレルセグメント、７加熱ゾーン、全長対直径比３３：１）を使用して、表１に記載された成分を溶融コンパウンディングすることによって調製した。その押出機では、バレル６のところに真空ベントが設けられていて、すべてのコンパウンディング作業の間、真空に維持した。重量計量式フィーダーを使用して押出機のフィードスロートの中へ成分を計量することにより押出機に組成物をフィードしたが、それらのフィード速度を適切に調節して、それぞれの場合で所望のブレンド比が得られるようにした。コンパウンディング条件の詳細を表２に示す。コンパウンディングされた樹脂を、冷却および固化のための水槽の中でストランドとし、次いで切断してペレットとした。
【００５５】
【表２】
2009520857.tif 000014
【００５６】
耐摩耗性試験
ＣＳ−１７「カリブレーズ（Ｃａｌｉｂｒａｓｅ）」輪（ＡＳＴＭ  Ｄ−６７６使用により測定したジュロメーター硬度７２±５）を取付け、荷重１０００ｇとしたテーバー（Ｔａｂｅｒ）（登録商標）摩耗試験機を使用して、テーバー（Ｔａｂｅｒ）（登録商標）摩耗試験を実施した。すべてのサンプルは、標準試験室雰囲気条件（２３℃、５０％Ｒ．Ｈ．）で、４日間エージングさせてから、試験した。それぞれのサンプル（中央に直径１／４インチ（０．６３ｃｍ）の穴を有する４平方インチ（２５．８１ｃｍ2）のプレート）の質量を、０．１ｍｇの桁まで測定した。ついで、サンプルに（４−５００サイクルユニット単位で）２０００回転の試験にかけた。それぞれ５００回転終了ごとにサンプルを計量し、さらには摩耗試験にかけていない対照試験片の計量をおこなった。対照試験片での質量の増減は、水分含量における変化を表しているものと考えられる。摩耗試験にかけていない対照試験片による水分の増減を用いて、摩耗試験をしたサンプルの質量減の補正を行い、それぞれ５００回転ごとの摩耗試験した物質の正しい質量を得た。
【００５７】
結果
摩耗試験の結果を表３に示す。
【００５８】
【表３】
2009520857.tif 000015
【００５９】
図１にそれらの結果をグラフで示す。摩耗試験後質量／初期質量（ｇ／ｇ）を、試験した各種のポリマー組成物のＰＰＳＵ質量％に対してプロットした。
【００６０】
意外なことには、これらの実験データから、ＰＥＥＫを有効量のＰＰＳＵで希釈すると、純粋のＰＥＥＫと少なくとも実質的に同一の耐摩耗性を有するＰＥＥＫ−ＰＰＳＵブレンド物が得られるが、それに対して、純粋のＰＰＳＵは同一の試験では劣った耐摩耗性を示すということが判った。さらに意外なことには、本出願人は、４０質量％もの高いＰＰＳＵ濃度を示すブレンド物が、純粋のＰＥＥＫそのものよりも、優れた摩耗抵抗性を示すことを見出した。
【図面の簡単な説明】
【００６１】
【図１】摩耗試験の結果を表すグラフである。摩耗試験後質量／初期質量（ｇ／ｇ）を、試験した各種のポリマー組成物のＰＰＳＵ質量％に対してプロットした。
【図１】
2009520857.tif 000019
【国際調査報告】
2009520857.tif 000020
2009520857.tif 000021
2009520857.tif 000022